비교 를 위해 , 현장 에서 ( in situ ) 제조 한 촉매 의 설치 해제 된 시료 는 0 . 005 중량 % 의 탄소 함량 을 가졌 다 ( 활성 조성 을 기준 으로 ) . X - 선 회절 법 에 따르 면 , 설치 해제 된 시료 는 결정 성 δ - 브론즈 였 다 ( 분말 X - 선 그래프 로부터 , 다음 의 면간 간격 d [ Å ] 및 상대 강도 I 상대 [ %] 를 얻 었 다 : 4 . 85 ( 9 . 8 ) , 3 . 50 ( 14 . 8 ) , 3 . 25 ( 39 . 9 ) , 2 . 93 ( 100 ) , 2 . 78 ( 36 . 2 ) , 2 . 55 ( 35 . 3 ) , 2 . 43 ( 18 . 6 ) , 1 . 97 ( 15 . 2 ) , 1 . 95 ( 28 . 1 ) , 1 . 86 ( 16 . 5 ) , 1 . 83 ( 37 . 5 ) , 1 . 52 ( 23 . 5 ) ) . BET 표면적 은 6 . 7 ㎡/ g , 평균 바나듐 산화 상태 는 4 . 63 이 었 다 .